СПОСОБ ПОЛУЧЕНИЯ ПОЛИМЕРНЫХ ПОЛИОЛОВ

1. Способ получения полимерного полиола в периодическом или полупериодическом режиме, где способ включает смешение базового полиола, одного или более этиленненасыщенных мономеров, инициатора полимеризации, необязательно макромера и необязательно агента переноса цепи, и полимеризацию полученной смеси при температуре от 50 до 200°С, причем одно или более смешиваемых соединений подаются с температурой, которая является выше, чем температура окружающей среды.
2. Способ по п.1, в котором одно или более смешиваемых соединений подаются с температурой, которая находится в диапазоне от 50 до 150% от температуры (в °С), при которой осуществляется полимеризация.
3. Способ по п.1 или 2, в котором базовый полиол имеет номинальную молекулярную массу в диапазоне от 350 до 15000, и среднюю номинальную функциональность (Fn) по меньшей мере 2,0.
4. Способ по п.1 или 2, в котором этиленненасыщенные мономеры представляют собой стирол и акрилонитрил в весовом соотношении от 30:70 до 100:0.
5. Способ по п.1 или 2, в котором используют макромер, и макромер получают реакцией полиола с ангидридом циклической дикарбоновой кислоты, не содержащей никакой способной к полимеризации двойной связи, и последующей реакцией полученного таким образом аддукта с эпоксидным соединением, содержащим способную к полимеризации двойную связь.
6. Способ по п.5, в котором ангидрид циклической дикарбоновой кислоты представляет собой фталевый ангидрид.
7. Полимерный полиол, получаемый способом по любому из пп.1-6.
8. Способ получения полиуретанового пенопласта вспениванием композиции, включающей полимерный полиол, получаемый способом по любому из пп.1-6, и полиизоцианатный компонент.
9. Полиуретановый пенопласт, получаемый способом по п.8.
10. Формованное изделие, включающее полиуретановый пенопласт по п.9.